【手続補正書】
【提出日】平成18年11月22日(2006.11.22)
【手続補正１】
【補正対象書類名】明細書
【補正対象項目名】特許請求の範囲
【補正方法】変更
【補正の内容】
【特許請求の範囲】
【請求項１】  約2.45ｇ／ｃｍ3未満の密度および約200,000ポアズより大きい液相線粘度を示すアルミノケイ酸塩ガラスであり、酸化物基準のモルパーセントで計算して、65-75％のＳｉＯ2、7-13％のＡｌ2Ｏ3、5-15％のＢ2Ｏ3、0-3％のＭｇＯ、5-15％のＣａＯ、および0-5％のＳｒＯから実質的になり、ＢａＯを実質的に含まない組成を有するガラスであって、
(a)  ＲＯ／Ａｌ2Ｏ3比が0.92から0.96までの間にあり、ここで、ＲがＭｇ、Ｃａ、ＳｒおよびＢａを表すものであり、
(b)  前記ガラスが0-300℃の温度範囲に亘り28-33×10-7／℃の線熱膨張係数を有する、
ことを特徴とするガラス。
【請求項２】  約2.45ｇ／ｃｍ3未満の密度および約200,000ポアズより大きい液相線粘度を示すアルミノケイ酸塩ガラスであり、酸化物基準のモルパーセントで計算して、65-75％のＳｉＯ2、7-13％のＡｌ2Ｏ3、5-15％のＢ2Ｏ3、0-3％のＭｇＯ、5-15％のＣａＯ、および0-5％のＳｒＯ、並びに約0.1％未満のＢａＯから実質的になる組成を有するガラスであって、0-300℃の温度範囲に亘り28-33×10-7／℃の線熱膨張係数を有することを特徴とするガラス。
【請求項３】  約2.45ｇ／ｃｍ3未満の密度および約200,000ポアズより大きい液相線粘度を示すアルミノケイ酸塩ガラスであり、酸化物基準のモルパーセントで表して、65-75％のＳｉＯ2、7-13％のＡｌ2Ｏ3、5-15％のＢ2Ｏ3、0-3％のＭｇＯ、5-15％のＣａＯ、および0-5％のＳｒＯ、並びに約0.1％未満のＢａＯを有してなるガラスであって、0-300℃の温度範囲に亘り28-33×10-7／℃の線熱膨張係数を有することを特徴とするガラス。
【請求項４】  酸化物基準のモルパーセントで表して、65-75％のＳｉＯ2、7-13％のＡｌ2Ｏ3、および5-15％のＢ2Ｏ3を有してなるアルミノケイ酸塩ガラスであって、
(a)  前記ガラスが0.9から1.2までの間のＲＯ／Ａｌ2Ｏ3比を有し、ここで、ＲがＭｇ、Ｃａ、ＳｒおよびＢａを表すものであり、
(b)  前記ガラスが、酸化物基準で、5モルパーセントから15モルパーセントのＣａＯ濃度を有し、
(c)  前記ガラスが、約2.45ｇ／ｃｍ3未満の密度、約200,000ポアズより大きい液相線粘度、および0-300℃の温度範囲に亘る28-33×10-7／℃の線熱膨張係数を有する、
ことを特徴とするガラス。
【請求項５】  前記ガラスが、酸化物基準のモルパーセントで計算して、67-73％のＳｉＯ2、8-11.5％のＡｌ2Ｏ3、8-12％のＢ2Ｏ3、0-1％のＭｇＯ、5.5-11％のＣａＯ、および0-5％のＳｒＯから実質的になる組成を有することを特徴とする請求項１から４いずれか１項記載のガラス。
【請求項６】  前記ガラスが、ＳｒＯを含有しない場合、0-1モル％のＭｇＯを含有することを特徴とする請求項１から４いずれか１項記載のガラス。
【請求項７】  前記ガラスのアルカリ金属酸化物の含有量が約0.1モルパーセント未満であることを特徴とする請求項１から４いずれか１項記載のガラス。
【請求項８】  前記ガラスが、約0.1モルパーセント未満のＢａＯを含むことを特徴とする請求項４記載のガラス。
【請求項９】  ＲＯ／Ａｌ2Ｏ3比が0.9から1.2までの間にあり、ここで、ＲがＭｇ、Ｃａ、ＳｒおよびＢａを表すことを特徴とする請求項２または３記載のガラス。
【請求項１０】  ＲＯ／Ａｌ2Ｏ3比が0.92から0.96までの間にあり、ここで、ＲがＭｇ、Ｃａ、ＳｒおよびＢａを表すことを特徴とする請求項２から４いずれか１項記載のガラス。
【請求項１１】  前記ガラスが約650℃より高い歪点を有することを特徴とする請求項１から４いずれか１項１記載のガラス。
【請求項１２】  前記ガラスが約660℃より高い歪点を有することを特徴とする請求項１から４いずれか１項記載のガラス。
【請求項１３】  前記ガラスが約1700℃未満の溶融温度を有することを特徴とする請求項１から４いずれか１項記載のガラス。
【請求項１４】  前記ガラスが、1部の50重量％ＨＦおよび10部の40重量％ＮＨ4Ｆからなる溶液中に30℃で5分間に亘り浸漬した後に0.5ｍｇ／ｃｍ2未満の損失重量を示すことを特徴とする請求項１から４いずれか１項記載のガラス。
【請求項１５】  前記ガラスが約400,000ポアズより大きい液相線粘度を有することを特徴とする請求項１から４いずれか１項記載のガラス。
【請求項１６】  前記ガラスが約600,000ポアズより大きい液相線粘度を有することを特徴とする請求項１から４いずれか１項記載のガラス。
【請求項１７】  前記ガラスが約800,000ポアズより大きい液相線粘度を有することを特徴とする請求項１から４いずれか１項記載のガラス。
【請求項１８】  前記ガラスが約2.40ｇ／ｃｍ3未満の密度を有することを特徴とする請求項１から４いずれか１項記載のガラス。
【請求項１９】  前記ガラスが約400,000ポアズより大きい液相線粘度および約2.40ｇ／ｃｍ3未満の密度を有することを特徴とする請求項１から４いずれか１項記載のガラス。
【請求項２０】  前記ガラスが約600,000ポアズより大きい液相線粘度および約2.40ｇ／ｃｍ3未満の密度を有することを特徴とする請求項１から４いずれか１項記載のガラス。
【請求項２１】  前記ガラスが約800,000ポアズより大きい液相線粘度および約2.40ｇ／ｃｍ3未満の密度を有することを特徴とする請求項１から４いずれか１項記載のガラス。
【請求項２２】  前記ガラスが約400,000ポアズより大きい液相線粘度、約2.40ｇ／ｃｍ3未満の密度および約650℃より高い歪点を有することを特徴とする請求項１から４いずれか１項記載のガラス。
【請求項２３】  前記ガラスが約600,000ポアズより大きい液相線粘度、約2.40ｇ／ｃｍ3未満の密度および約650℃より高い歪点を有することを特徴とする請求項１から４いずれか１項記載のガラス。
【請求項２４】  前記ガラスが約800,000ポアズより大きい液相線粘度、約2.40ｇ／ｃｍ3未満の密度および約650℃より高い歪点を有することを特徴とする請求項１から４いずれか１項記載のガラス。
【請求項２５】  前記ガラスが約400,000ポアズより大きい液相線粘度、約2.40ｇ／ｃｍ3未満の密度および約660℃より高い歪点を有することを特徴とする請求項１から４いずれか１項記載のガラス。
【請求項２６】  前記ガラスが約600,000ポアズより大きい液相線粘度、約2.40ｇ／ｃｍ3未満の密度および約660℃より高い歪点を有することを特徴とする請求項１から４いずれか１項記載のガラス。
【請求項２７】  前記ガラスが約800,000ポアズより大きい液相線粘度、約2.40ｇ／ｃｍ3未満の密度および約660℃より高い歪点を有することを特徴とする請求項１から４いずれか１項記載のガラス。
【請求項２８】  前記ガラスが約400,000ポアズより大きい液相線粘度、約2.40ｇ／ｃｍ3未満の密度および1部の50重量％ＨＦおよび10部の40重量％ＮＨ4Ｆからなる溶液中に30℃で5分間に亘り浸漬した後の0.5ｍｇ／ｃｍ2未満の損失重量を有することを特徴とする請求項１から４いずれか１項記載のガラス。
【請求項２９】  前記ガラスが約600,000ポアズより大きい液相線粘度、約2.40ｇ／ｃｍ3未満の密度および1部の50重量％ＨＦおよび10部の40重量％ＮＨ4Ｆからなる溶液中に30℃で5分間に亘り浸漬した後の0.5ｍｇ／ｃｍ2未満の損失重量を有することを特徴とする請求項１から４いずれか１項記載のガラス。
【請求項３０】  前記ガラスが約800,000ポアズより大きい液相線粘度、約2.40ｇ／ｃｍ3未満の密度および1部の50重量％ＨＦおよび10部の40重量％ＮＨ4Ｆからなる溶液中に30℃で5分間に亘り浸漬した後の0.5ｍｇ／ｃｍ2未満の損失重量を有することを特徴とする請求項１から４いずれか１項記載のガラス。
【請求項３１】  請求項１から４いずれか１項記載のアルミノケイ酸塩ガラスからなる基板を備えることを特徴とするフラットパネルディスプレイ。
【請求項３２】  前記基板が約0.5ｎｍ未満の平均表面粗さを有することを特徴とする請求項３１記載のフラットパネルディスプレイ。
【請求項３３】  前記基板が、研磨せずに約0.5ｎｍ未満の平均表面粗さを有することを特徴とする請求項３２記載のフラットパネルディスプレイ。
【請求項３４】  前記基板が約150ｐｓｉ（約1.03×106  Ｐａ）未満の平均内部応力を有することを特徴とする請求項３１記載のフラットパネルディスプレイ。
【請求項３５】  前記基板が約0.5ｎｍ未満の平均表面粗さおよび約150ｐｓｉ（約1.03×106  Ｐａ）未満の平均内部応力を有することを特徴とする請求項３１記載のフラットパネルディスプレイ。
【請求項３６】  フラットパネルディスプレイ装置用の基板であって、該基板が、約2.45ｇ／ｃｍ3未満の密度、0-300℃の温度範囲に亘る28-33×10-7／℃の間の線熱膨張係数（ＣＴＥ）および約400,000ポアズより大きい液相線粘度を示す平らな透明ガラスから構成され、該ガラスが、酸化物基準のモルパーセントで計算して、65-75％のＳｉＯ2、7-13％のＡｌ2Ｏ3、5-15％のＢ2Ｏ3、0-3％のＭｇＯ、5-15％のＣａＯ、および0-5％のＳｒＯから実質的になり、ＢａＯを実質的に含まない組成を有し、ＲＯ／Ａｌ2Ｏ3比が0.92-0.96の間にあり、ここで、ＲがＭｇ、Ｃａ、ＳｒおよびＢａを表すことを特徴とする基板。
【請求項３７】  前記ガラスが660℃を超える歪点を示すことを特徴とする請求項３６記載の基板。
【請求項３８】  前記基板が約0.5ｎｍ未満の平均表面粗さを有することを特徴とする請求項３６記載の基板。
【請求項３９】  前記基板が約150ｐｓｉ（約1.03×106  Ｐａ）未満の平均内部応力を有することを特徴とする請求項３６記載の基板。